(57)【要約】【課題】安価で、且つ、十分な防汚性、非粘着性、耐久性を有するガス調理器具の最表面用組成物を提供することを目的とする。また、当該最表面用組成物を用いた調理器具を提供することも目的とする。【解決手段】特定の構造を有する三次元架橋マトリックス構造の有機−無機ハイブリッド物質を含む、ガス調理器具の最表面用組成物。当該有機−無機ハイブリッド物質は、アルキルトリアルコキシシランを出発原料として得られる。【選択図】なし【特許請求の範囲】
【請求項１】
一般式（１）：
【化１】
2014148704.tif 000009
［式中、Ｒ１は同じか又は異なり、それぞれ炭素数１〜６のアルキル基である。］
で示される構造を有する三次元架橋マトリックス構造の有機−無機ハイブリッド物質を含む、ガス調理器具の最表面用組成物。
【請求項２】
一般式（２）：
【化２】
2014148704.tif 000010
［式中、Ｒ１〜Ｒ４は同じか又は異なり、それぞれ炭素数１〜６のアルキル基である。］
で示されるアルキルトリアルコキシシランを出発原料として得られるシロキサン結合を有する三次元架橋マトリックス構造の有機−無機ハイブリッド物質を含む、ガス調理器具の最表面用組成物。
【請求項３】
前記有機−無機ハイブリッド物質は、前記アルキルトリアルコキシシランを出発原料として、酸を併用した加水分解により得られる、請求項２に記載のガス調理器具の最表面用組成物。
【請求項４】
前記アルキルトリアルコキシシランが、メチルトリメトキシシラン、メチルトリエトキシシラン、メチルトリ（ｎ−プロポキシ）シラン、メチルトリ（ｉ−プロポキシ）シラン、メチルトリ（ｎ−ブトキシ）シラン、メチル（ｎ−ペントキシ）シラン、メチル（ｎ−ヘキトキシ）シラン、メチルトリ（フェノキシ）シラン、エチルトリメトキシシラン、エチルトリエトキシシラン、エチルトリ（ｎ−プロポキシ）シラン、エチルトリ（ｉ−プロポキシ）シラン、エチルトリ（ｎ−ブトキシ）シラン、エチルトリ（ｎ−ペントキシ）シラン、エチル（ｎ−ヘキトキシ）シラン、エチルトリフェノキシシラン、ｎ−プロピルトリメトキシシラン、ｎ−プロピルトリエトキシシラン、ｎ−プロピルトリ（ｎ−プロポキシ）シラン、ｎ−プロピルトリ（ｉ−プロポキシ）シラン、ｉ−プロピルトリメトキシシラン、ｉ−プロピルトリエトキシシラン、ｉ−プロピルトリ（ｎ−プロポキシ）シラン、ｉ−プロピルトリ（ｉ−プロポキシ）シラン、ｎ−ブチルトリメトキシシラン、ｎ−ブチルトリエトキシシラン、ｎ−ブチルトリ（ｎ−プロポキシ）シラン、ｎ−ブチルトリ（ｉ−プロポキシ）シラン、ｎ−ブチルトリ（ｎ−ブトキシ）シラン、ｎ−ペンチルトリメトキシシラン、ｎ−ペンチルトリエトキシシラン、ｎ−ペンチルトリ（ｎ−プロポキシ）シラン、ｎ−ペンチルトリ（ｉ−プロポキシ）シラン、ｎ−ペンチルトリ（ｎ−ブトキシ）シラン、ｎ−ペンチルトリ（ｎ−ペントキシ）シラン、シクロペンチルトリメトキシシラン、シクロペンチルトリエトキシシラン、シクロペンチル（ｎ−プロポキシ）シラン、シクロペンチル（ｉ−プロポキシ）シラン、シクロペンチルトリ（ｎ−ブトキシ）シラン、シクロペンチルトリ（ｎ−ペントキシ）シラン、シクロペンチルトリ（シクロペントキシ）シラン、ｎ−ヘキシルトリメトキシシラン、ｎ−ヘキシルトリエトキシシラン、ｎ−ヘキシルトリ（ｎ−プロポキシ）シラン、ｎ−ヘキシルトリ（ｉ−プロポキシ）シラン、ｎ−ヘキシルトリ（ｎ−ブトキシ）シラン、ｎ−ヘキシルトリ（ｎ−ペントキシ）シラン、ｎ−ヘキシルトリ（ｎ−ヘキトキシ）シラン、シクロヘキシルトリメトキシシラン、シクロヘキシルトリエトキシシラン、シクロヘキシルトリ（ｎ−プロポキシ）シラン、シクロヘキシルトリ（ｎ−ブトキシ）シラン、シクロヘキシルトリ（ｎ−ペントキシ）シラン、シクロヘキシルトリ（ｎ−ヘキトキシル）シラン、シクロヘキシルトリ（シクロヘキトキシ）シラン、フェニルトリメトキシシラン、フェニルトリエトキシシラン、フェニルトリ（ｎ−プロポキシ）シラン、フェニルトリ（ｎ−ブトキシ）シラン、フェニルトリ（ｎ−ペントキシ）シラン、フェニルトリ（ｎ−ペントキシ）シラン、フェニルトリ（ｎ−ヘキトキシ）シラン、フェニルトリ（フェノキシ）シランよりなる群から選ばれる少なくとも１種である、請求項２又は３に記載のガス調理器具の最表面用組成物。
【請求項５】
さらに無機粒子を含む、請求項１〜４のいずれかに記載のガス調理器具の最表面用組成物。
【請求項６】
前記無機粒子が、シリカ、アルミナ、チタニア、ジルコニア、酸化亜鉛、炭化ケイ素、窒化ケイ素、酸化鉄及びマイカよりなる群から選ばれる少なくとも１種である、請求項５に記載のガス調理器具の最表面用組成物。
【請求項７】
ガス調理器具が、ガスコンロ、ガスレンジ、ガス炊飯器、ガスオーブン、ガススチームオーブン、ガススチームコンベクション、ガスパンオーブン、ガスかまど、ガスティルティングパン、ガス蒸し器、ガス餃子焼き器、ガス焼物器、ガスフライヤー、ガスゆで麺器、又はガス回転釜である、請求項１〜６のいずれかに記載のガス調理器具の最表面用組成物。
【請求項８】
請求項１〜７のいずれかに記載の最表面用組成物を用いたゾルゲルコーティング皮膜。
【請求項９】
厚みが５μｍ以上である、請求項８に記載のゾルゲルコーティング皮膜。
【請求項１０】
請求項８又は９に記載のゾルゲルコーティング皮膜からなる、ガス調理器具の最表面用部材。
【請求項１１】
請求項１０に記載のガス調理器具の最表面用部材を最表面に備える、ガス調理器具。
【発明の詳細な説明】
【技術分野】
【０００１】
本発明は、ガス調理器具の最表面用組成物に関する。また、本発明は、当該最表面用組成物を用いたガス調理器具にも関する。
【背景技術】
【０００２】
近年、ガス調理器具で調理する際に、食品に対する防汚性、非粘着性、耐久性の向上が求められている。これらのガス調理器具で使用する、焼き網やグリル皿等は、防汚性を付与するために、フッ素樹脂を用いたコーティングが行われている。
【０００３】
しかしながら、フッ素樹脂の耐熱性は、ポリテトラフルオロエチレン（ＰＴＦＥ）を例にとると、約２６０℃程度であり、他のフッ素樹脂においても耐熱性は十分ではない。また、フッ素自体が柔らかく、耐摩耗性も不十分である。
【０００４】
また、シロキサン結合（Ｓｉ−Ｏ−Ｓｉ）を有するセラミックコーティングも一部の電気調理器具等に施工されている。セラミックコーティングを用いた電気調理器具に関する発明例としては、特許文献１等が知られている。
【先行技術文献】
【特許文献】
【０００５】
【特許文献１】特開２０１１−０５６０６２号公報
【発明の概要】
【発明が解決しようとする課題】
【０００６】
特許文献１にはヒータ、マグネトロン、誘導加熱コイルのいずれかを加熱手段として加熱調理を行う調理部材の表面に微細な凹凸を設け、ゾルゲル法によりシロキサン結合を持つ三次元架橋マトリックス構造のセラミックコーティング皮膜を形成したことを特徴とする加熱調理器が記載されている。このセラミックコーティングの一例としてサーモロン・ジャパン社のサーモロンコーティングがあげられている。サーモロンコーティングは、同社のホームページ（http://www.thermolon.jp）によると、Ｓｉ−Ｏ−Ｓｉの無機成分のみで構成されると明記されている。このことより、出発原料がＳｉ（ＯＣＨ２ＣＨ３）４等のテトラアルコキシシラン（四官能性シラン）であると考えられる。
【０００７】
また、特許文献１に耐熱温度が４５０℃のコーティングＡ、耐熱温度９００℃のコーティングＢがあると記載されており、同社のホームページには「サーモロンは基本的には単なる砂である」と記載されていることや、サーモロンの出発原料がテトラエトキシシランであること等（http://www.asge-national.org/Content/Files/Presentations/2012/ThermolonPresentation_HemantDandekar.pdf）からも、このセラミックコーティングには有機成分が含有されておらず、無機成分のシロキサン結合（Ｓｉ−Ｏ−Ｓｉ）のみで構成されていると考えられる。実際、有機成分が含有されている旨の記載はない。
【０００８】
しかしながら、無機成分だけのセラミックコーティングでは、ガス調理器具に使用するには、調理する食品に対する防汚性や非粘着性が不十分である。ガス調理器具は電気調理器具に比べて短時間で大容量の加熱を行うため、食品から水蒸気、油分、有機物質等の揮発成分が一気に排出され、調理器具に油汚れ等が付着しやすい傾向にあるためである。
【０００９】
これらの理由から、本発明は、安価で、且つ、十分な防汚性、非粘着性、耐久性を有するガス調理器具の最表面用組成物を提供することを目的とする。また、当該最表面用組成物を用いた調理器具を提供することも目的とする。
【課題を解決するための手段】
【００１０】
本発明者らは、鋭意研究を重ねた結果、アルキルトリアルコキシシランを出発原料としたシロキサン結合を有する三次元架橋マトリックス構造の有機−無機ハイブリッド物質を含むゾルゲルコーティングを、ガス調理器具に施工することにより、防汚性、非粘着性、耐久性を飛躍的に向上できることを見出した。このようなアルキルトリアルコキシシランを出発原料としたシロキサン結合を有する三次元架橋マトリックス構造の有機−無機ハイブリッド物質は、一般式（１）：
【００１１】
【化１】
2014148704.tif 000002
【００１２】
［式中、Ｒ１は同じか又は異なり、それぞれ炭素数１〜６のアルキル基である。］
で示される構造を有するものである。
【００１３】
本発明は、このような知見に基づき、さらに研究を重ね、完成したものである。すなわち、本発明は、以下の構成を包含する。
【００１４】
項１．一般式（１）：
【００１５】
【化２】
2014148704.tif 000003
【００１６】
［式中、Ｒ１は同じか又は異なり、それぞれ炭素数１〜６のアルキル基である。］
で示される構造を有する三次元架橋マトリックス構造の有機−無機ハイブリッド物質を含む、ガス調理器具の最表面用組成物。
【００１７】
項２．一般式（２）：
【００１８】
【化３】
2014148704.tif 000004
【００１９】
［式中、Ｒ１〜Ｒ４は同じか又は異なり、それぞれ炭素数１〜６のアルキル基である。］
で示されるアルキルトリアルコキシシランを出発原料として得られるシロキサン結合を有する三次元架橋マトリックス構造の有機−無機ハイブリッド物質を含む、ガス調理器具の最表面用組成物。
【００２０】
項３．前記有機−無機ハイブリッド物質は、前記アルキルトリアルコキシシランを出発原料として、酸を併用した加水分解により得られる、項２に記載のガス調理器具の最表面用組成物。
【００２１】
項４．前記アルキルトリアルコキシシランが、メチルトリメトキシシラン、メチルトリエトキシシラン、メチルトリ（ｎ−プロポキシ）シラン、メチルトリ（ｉ−プロポキシ）シラン、メチルトリ（ｎ−ブトキシ）シラン、メチル（ｎ−ペントキシ）シラン、メチル（ｎ−ヘキトキシ）シラン、メチルトリ（フェノキシ）シラン、エチルトリメトキシシラン、エチルトリエトキシシラン、エチルトリ（ｎ−プロポキシ）シラン、エチルトリ（ｉ−プロポキシ）シラン、エチルトリ（ｎ−ブトキシ）シラン、エチルトリ（ｎ−ペントキシ）シラン、エチル（ｎ−ヘキトキシ）シラン、エチルトリフェノキシシラン、ｎ−プロピルトリメトキシシラン、ｎ−プロピルトリエトキシシラン、ｎ−プロピルトリ（ｎ−プロポキシ）シラン、ｎ−プロピルトリ（ｉ−プロポキシ）シラン、ｉ−プロピルトリメトキシシラン、ｉ−プロピルトリエトキシシラン、ｉ−プロピルトリ（ｎ−プロポキシ）シラン、ｉ−プロピルトリ（ｉ−プロポキシ）シラン、ｎ−ブチルトリメトキシシラン、ｎ−ブチルトリエトキシシラン、ｎ−ブチルトリ（ｎ−プロポキシ）シラン、ｎ−ブチルトリ（ｉ−プロポキシ）シラン、ｎ−ブチルトリ（ｎ−ブトキシ）シラン、ｎ−ペンチルトリメトキシシラン、ｎ−ペンチルトリエトキシシラン、ｎ−ペンチルトリ（ｎ−プロポキシ）シラン、ｎ−ペンチルトリ（ｉ−プロポキシ）シラン、ｎ−ペンチルトリ（ｎ−ブトキシ）シラン、ｎ−ペンチルトリ（ｎ−ペントキシ）シラン、シクロペンチルトリメトキシシラン、シクロペンチルトリエトキシシラン、シクロペンチル（ｎ−プロポキシ）シラン、シクロペンチル（ｉ−プロポキシ）シラン、シクロペンチルトリ（ｎ−ブトキシ）シラン、シクロペンチルトリ（ｎ−ペントキシ）シラン、シクロペンチルトリ（シクロペントキシ）シラン、ｎ−ヘキシルトリメトキシシラン、ｎ−ヘキシルトリエトキシシラン、ｎ−ヘキシルトリ（ｎ−プロポキシ）シラン、ｎ−ヘキシルトリ（ｉ−プロポキシ）シラン、ｎ−ヘキシルトリ（ｎ−ブトキシ）シラン、ｎ−ヘキシルトリ（ｎ−ペントキシ）シラン、ｎ−ヘキシルトリ（ｎ−ヘキトキシ）シラン、シクロヘキシルトリメトキシシラン、シクロヘキシルトリエトキシシラン、シクロヘキシルトリ（ｎ−プロポキシ）シラン、シクロヘキシルトリ（ｎ−ブトキシ）シラン、シクロヘキシルトリ（ｎ−ペントキシ）シラン、シクロヘキシルトリ（ｎ−ヘキトキシル）シラン、シクロヘキシルトリ（シクロヘキトキシ）シラン、フェニルトリメトキシシラン、フェニルトリエトキシシラン、フェニルトリ（ｎ−プロポキシ）シラン、フェニルトリ（ｎ−ブトキシ）シラン、フェニルトリ（ｎ−ペントキシ）シラン、フェニルトリ（ｎ−ペントキシ）シラン、フェニルトリ（ｎ−ヘキトキシ）シラン、フェニルトリ（フェノキシ）シランよりなる群から選ばれる少なくとも１種である、項２又は３に記載のガス調理器具の最表面用組成物。
【００２２】
項５．さらに無機粒子を含む、項１〜４のいずれかに記載のガス調理器具の最表面用組成物。
【００２３】
項６．前記無機粒子が、シリカ、アルミナ、チタニア、ジルコニア、酸化亜鉛、炭化ケイ素、窒化ケイ素、酸化鉄及びマイカよりなる群から選ばれる少なくとも１種である、項５に記載のガス調理器具の最表面用組成物。
【００２４】
項７．ガス調理器具が、ガスコンロ、ガスレンジ、ガス炊飯器、ガスオーブン、ガススチームオーブン、ガススチームコンベクション、ガスパンオーブン、ガスかまど、ガスティルティングパン、ガス蒸し器、ガス餃子焼き器、ガス焼物器、ガスフライヤー、ガスゆで麺器、又はガス回転釜である、項１〜６のいずれかに記載のガス調理器具の最表面用組成物。
【００２５】
項８．項１〜７に記載の最表面用組成物を用いたゾルゲルコーティング皮膜。
【００２６】
項９．厚みが５μｍ以上である、項８に記載のゾルゲルコーティング皮膜。
【００２７】
項１０．項８又は９に記載のゾルゲルコーティング皮膜からなる、ガス調理器具の最表面用部材。
【００２８】
項１１．項１０に記載のガス調理器具の最表面用部材を最表面に備える、ガス調理器具。
【発明の効果】
【００２９】
本発明によれば、安価で、且つ、十分な防汚性、非粘着性及び耐久性を有するガス調理器具の最表面用組成物を提供することができる。また、当該最表面用組成物を用いたガス調理器具最表面用部材、並びにガス調理器具を提供することもできる。また、本発明のガス調理器具の最表面用組成物を使用すれば、ガス調理器具の最表面のゾルゲルコーティング皮膜が有する防汚性、非粘着性、耐久性を損ねることなく、長期間に渡って使用することが可能となり、快適な調理を行うことができる。
【発明を実施するための形態】
【００３０】
１．ガス調理機具の最表面用組成物
本発明のガス調理器具の最表面用組成物は、シロキサン結合を有する三次元架橋マトリックス構造の有機−無機ハイブリッド物質を含む。
【００３１】
ゾルゲルシリカコーティング皮膜を構成する有機−無機ハイブリッド物質の出発原料は三官能基性のアルキルトリアルコキシシランが好ましい。三官能基性のアルキルトリアルコキシシランを使用することにより、シリカマトリックスの架橋密度が小さくなり、成膜性に優れたコーティング皮膜が得られる。
【００３２】
このような三官能基性のアルキルトリアルコキシシランとしては、一般式（２）：
【００３３】
【化４】
2014148704.tif 000005
【００３４】
［式中、Ｒ１〜Ｒ４は同じか又は異なり、それぞれ炭素数１〜６のアルキル基である。］
で示される化合物が挙げられる。
【００３５】
一般式（２）において、Ｒ１〜Ｒ４は同じか又は異なり、それぞれ炭素数１〜６のアルキル基である。なお、Ｒ１としては長いほうが疎水性に優れる傾向にあるが、炭素数が１、２、３、４、５、６のいずれも使用可能である。また、Ｒ２〜Ｒ４としては長いと加水分解速度が遅くなることから、炭素数１〜４、特に１〜２のアルキル基が好ましい。
【００３６】
このような三官能基性のアルキルトリアルコキシシランとしては、具体的には、メチルトリメトキシシラン、メチルトリエトキシシラン、メチルトリ（ｎ−プロポキシ）シラン、メチルトリ（ｉ−プロポキシ）シラン、メチルトリ（ｎ−ブトキシ）シラン、メチル（ｎ−ペントキシ）シラン、メチル（ｎ−ヘキトキシ）シラン、メチルトリ（フェノキシ）シラン、エチルトリメトキシシラン、エチルトリエトキシシラン、エチルトリ（ｎ−プロポキシ）シラン、エチルトリ（ｉ−プロポキシ）シラン、エチルトリ（ｎ−ブトキシ）シラン、エチルトリ（ｎ−ペントキシ）シラン、エチル（ｎ−ヘキトキシ）シラン、エチルトリフェノキシシラン、ｎ−プロピルトリメトキシシラン、ｎ−プロピルトリエトキシシラン、ｎ−プロピルトリ（ｎ−プロポキシ）シラン、ｎ−プロピルトリ（ｉ−プロポキシ）シラン、ｉ−プロピルトリメトキシシラン、ｉ−プロピルトリエトキシシラン、ｉ−プロピルトリ（ｎ−プロポキシ）シラン、ｉ−プロピルトリ（ｉ−プロポキシ）シラン、ｎ−ブチルトリメトキシシラン、ｎ−ブチルトリエトキシシラン、ｎ−ブチルトリ（ｎ−プロポキシ）シラン、ｎ−ブチルトリ（ｉ−プロポキシ）シラン、ｎ−ブチルトリ（ｎ−ブトキシ）シラン、ｎ−ペンチルトリメトキシシラン、ｎ−ペンチルトリエトキシシラン、ｎ−ペンチルトリ（ｎ−プロポキシ）シラン、ｎ−ペンチルトリ（ｉ−プロポキシ）シラン、ｎ−ペンチルトリ（ｎ−ブトキシ）シラン、ｎ−ペンチルトリ（ｎ−ペントキシ）シラン、シクロペンチルトリメトキシシラン、シクロペンチルトリエトキシシラン、シクロペンチル（ｎ−プロポキシ）シラン、シクロペンチル（ｉ−プロポキシ）シラン、シクロペンチルトリ（ｎ−ブトキシ）シラン、シクロペンチルトリ（ｎ−ペントキシ）シラン、シクロペンチルトリ（シクロペントキシ）シラン、ｎ−ヘキシルトリメトキシシラン、ｎ−ヘキシルトリエトキシシラン、ｎ−ヘキシルトリ（ｎ−プロポキシ）シラン、ｎ−ヘキシルトリ（ｉ−プロポキシ）シラン、ｎ−ヘキシルトリ（ｎ−ブトキシ）シラン、ｎ−ヘキシルトリ（ｎ−ペントキシ）シラン、ｎ−ヘキシルトリ（ｎ−ヘキトキシ）シラン、シクロヘキシルトリメトキシシラン、シクロヘキシルトリエトキシシラン、シクロヘキシルトリ（ｎ−プロポキシ）シラン、シクロヘキシルトリ（ｎ−ブトキシ）シラン、シクロヘキシルトリ（ｎ−ペントキシ）シラン、シクロヘキシルトリ（ｎ−ヘキトキシル）シラン、シクロヘキシルトリ（シクロヘキトキシ）シラン、フェニルトリメトキシシラン、フェニルトリエトキシシラン、フェニルトリ（ｎ−プロポキシ）シラン、フェニルトリ（ｎ−ブトキシ）シラン、フェニルトリ（ｎ−ペントキシ）シラン、フェニルトリ（ｎ−ペントキシ）シラン、フェニルトリ（ｎ−ヘキトキシ）シラン、フェニルトリ（フェノキシ）シラン等が挙げられる。これらのアルキルトリアルコキシシランは、原料として１種単独で使用してもよいし、２種以上を併用してもよい。これらのなかでも、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン等の１種以上を出発原料とすると、ゾルゲルコーティング皮膜が柔軟で非粘着性をより向上させることができるため、特に好ましい。なお、出発物質として三官能基性のアルキルトリアルコキシシランではなく、四官能基性のテトラアルコキシシランを使用すると、シリカ皮膜が得られるが、硬くてもろい皮膜になるため、１μｍ以上の厚膜にした場合にクラック等が発生する。また、有機成分がないため、非粘着性が不十分である。
【００３７】
このような三官能基性のアルキルトリアルコキシシランを出発物質とするシロキサン結合を有する三次元架橋マトリックス構造の有機−無機ハイブリッド物質は、一般式（１）：
【００３８】
【化５】
2014148704.tif 000006
【００３９】
［式中、Ｒ１は同じか又は異なり、それぞれ炭素数１〜６のアルキル基である。］
で示される構造を有する。つまり、本発明で使用する有機−無機ハイブリッド物質は、シリコーン樹脂とは異なるものである。
【００４０】
このような有機−無機ハイブリッド物質は、上記の三官能基性のアルキルトリアルコキシシランを出発物質とし、酸を併用して加水分解させることが好ましい。酸を併用して加水分解させることにより、加水分解速度をより適度に調整できるため、得られるゾルゲルコーティング皮膜の硬さをより適度に調整し、より柔軟性のある皮膜とすることができる。
【００４１】
このような酸としては、具体的には、ギ酸、酢酸、プロピオン酸、塩酸、硫酸、硝酸等の１種以上が好適に使用されるが、これらに限定されない。
【００４２】
なお、加水分解は、水酸化ナトリウム、水酸化カリウム、水酸化テトラメチルアンモニウム、水酸化カルシウム、グアニジン等の塩基を併用して行ってもよいが、塩基は加水分解速度がより速く、酸を使用することで得られるゾルゲルコーティング皮膜がより柔軟になることから、酸を併用することが好ましい。
【００４３】
また、加水分解を行う際の溶媒としては、水、メタノール、エタノール、１−プロパノール、２−プロパノール等のアルコール；プロピレングリコールモノメチルエーテルアセテート等のプロピレングリコール誘導体；アセトン、メチルエチルケトン、メチルイソブチルケトン等のケトン；トルエン、キシレン等の芳香族炭化水素；１−メチル−２−ピロリドン；Ｎ，Ｎ−ジメチルホルムアミド等が挙げられる。これらの溶媒は１種単独で使用してもよいし、２種以上を併用してもよい。
【００４４】
本発明の組成物中には、有機−無機ハイブリッド物質だけでなく、無機粒子を含有していてもよい。無機粒子の平均一次粒子径は、１〜５０ｎｍが好ましく、５〜３０ｎｍがより好ましい。この範囲とすることで、無機粒子同士の凝集をより抑制し、有機−無機ハイブリッド物質との均一な混合（分散）をより可能とするとともに、ゾルゲルコーティング皮膜表面をより平滑にし、無機粒子がより脱落しにくくすることができる。
【００４５】
なお、無機粒子の平均一次粒子径は、例えば、電子顕微鏡（ＳＥＭ、ＴＥＭ等）観察、Ｘ線回折等により測定することができる。
【００４６】
無機粒子としては、特に制限されるわけではないが、例えば、シリカ、アルミナ、チタニア、ジルコニア、酸化亜鉛、炭化ケイ素、窒素化ケイ素、酸化鉄、マイカ等が挙げられる。無機粒子は１種単独で使用してもよいし、２種以上を併用してもよい。
【００４７】
本発明の組成物には、上記ゾルゲルコーティング成分及び無機粒子以外にも、炭素粒子（カーボンブラック、グラファイト等）、顔料、流動助剤、帯電助剤、脱ガス剤、増粘剤、沈降防止剤、タレ防止剤、分散剤、消泡剤、界面活性剤等の１種以上を、本発明の効果を損なわない範囲内で含ませてもよい。
【００４８】
本発明の組成物の形態は特に制限されない。
【００４９】
例えば、溶媒に分散された無機粒子を含むＡ剤と、出発原料であるアルキルトリアルコキシシラン、溶媒及び酸を含むＢ剤を混合して、液体組成物として液体塗料としてもよい。この場合、Ａ剤と混合する前のＢ剤のみの時点で、アルキルトリアルコキシシランのアルコキシ基は水酸基に置換されていると考えられるが、Ａ剤と混合することにより、重合反応が開始されて、Ｓｉ−Ｏ−Ｓｉネットワークが形成される。なお、Ａ剤とＢ剤との混合比は、Ａ剤中の無機粒子の含有量が、Ｂ剤中のアルキルトリアルコキシシラン１００重量部に対して５０〜４００重量部、好ましくは１００〜３００重量部となるように調製することが好ましい。また、ガス調理器具にコーティングする際には、エアースプレーを用いて塗装を行うことが好ましい。
【００５０】
この際無機粒子を分散させるために使用できる溶媒（例えばＡ剤に使用する溶媒）としては、特に制限されないが、例えば、水、メタノール、エタノール、１−プロパノール、２−プロパノール等のアルコール；プロピレングリコールモノメチルエーテルアセテート等のプロピレングリコール誘導体；アセトン、メチルエチルケトン、メチルイソブチルケトン等のケトン；トルエン、キシレン等の芳香族炭化水素；１−メチル−２−ピロリドン；Ｎ，Ｎ−ジメチルホルムアミド等が使用できる。これらの溶媒は１種単独で使用してもよいし、２種以上を併用してもよい。
【００５１】
塗装後は、乾燥及び焼成を行うことが好ましい。乾燥条件としては、１０〜１２０分程度室温で乾燥させてもよいし、５０〜１００℃程度で１〜６０分間程度強制的に乾燥させてもよい。また、焼成することにより、アルキルトリアルコキシシランを脱水重合させてより均一なコーティング膜とすることができる。焼成温度は８０〜２５０℃程度が好ましく、１００〜２３０℃程度がより好ましい。加熱時間は、基材の大きさや熱容量によって決めればよく、特に限定されるものではないが、通常は１０〜１２０分程度が好ましい。これにより、本発明のゾルゲルコーティング皮膜が得られる。
【００５２】
本発明の組成物は、ガス調理器具の最表面用に使用されるものであるが、使用できるガス調理器具は特に制限されない。ガス調理器具としては、例えば、ガスコンロ、ガスレンジ、ガス炊飯器、ガスオーブン、ガススチームオーブン、ガススチームコンベクション、ガスパンオーブン、ガスかまど、ガスティルティングパン、ガス蒸し器、ガス餃子焼き器、ガス焼物器、ガスフライヤー、ガスゆで麺器、ガス回転釜等のいずれにも適用可能である。
【００５３】
２．ガス調理器具の最表面用部材
本発明のガス調理器具の最表面用部材は、上記説明した本発明の組成物を用いたゾルゲルコーティング皮膜からなる。より具体的には、本発明の組成物が、液体塗料である場合にはエアースプレーを用いて塗装されたコーティング膜が好ましい。
【００５４】
塗装後は、乾燥及び焼成を行うことが好ましい。乾燥条件としては、１０〜１２０分程度室温で乾燥させてもよいし、５０〜１００℃程度で１〜６０分間程度強制的に乾燥させてもよい。また、焼成することにより、アルキルトリアルコキシシランを脱水重合させてより均一なコーティング膜とすることができる。焼成温度は８０〜２５０℃程度が好ましく、１００〜２３０℃程度がより好ましい。加熱時間は、基材の大きさや熱容量によって決めればよく、特に限定されるものではないが、通常は１０〜１２０分程度が好ましい。
【００５５】
このゾルゲルコーティング皮膜の厚みは、５μｍ以上が好ましく、１０μｍ以上がより好ましい。ゾルゲルコーティング皮膜の厚みを５μｍ以上とすることで、より耐久性を向上させることができる。また、コーティング膜の厚みの上限値は特に制限はないが、通常５０μｍ程度である。
【００５６】
３．ガス調理器具
本発明のガス調理器具は、上記説明した本発明のガス調理器具の最表面用部材を備える。このガス調理器具は、具体的には、焼き網、グリル受け皿、天板、排気口カバー、ゴトク、バーナー受け皿、炊飯器内釜、オーブン皿、スチームコンベクション網、パンを焼く皿、かまど釜、ティルティングパン、蒸し器の容器、餃子を焼くプレート、フライヤー容器、ゆで麺釜、回転釜等の基材上に、本発明のガス調理器具の最表面用部材を順に備えることが好ましい。
【００５７】
基材の材質としては、特に制限されない。例えば、一般鋼、特殊鋼、ステンレス鋼、アルミニウム、アルミニウム合金等の金属類；プラスチック等の樹脂類；炭素材、セラミックス等の非金属類；繊維強化プラスチック（ＦＲＰ）、炭素繊維強化プラスチック（ＣＦＲＰ）等の複合材料等のいずれもが使用できる。また、基材の形状も特に制限されない。
【００５８】
基材と本発明の調理器具の最表面用部材との密着性を高めるため、基材の表面は凹凸状態にしておく（表面を粗す）ことが好ましい。基材の表面を凹凸状態にする手法としては、酸またはアルカリ水溶液中でのエッチング処理、粗面形成剤の塗布、金属又はセラミック溶射、ショットブラスト等があるが、この中でも金属、セラミックス、サーメット溶射が均一に表面を凹凸状態にすると同時にゾルゲルコーティング層を強固に保持できるため、好ましい。
【００５９】
本発明の調理器具においては、基材とゾルゲルコーティング層の密着性を高めるために、基材と本発明の調理器具の最表面用部材との間にプライマー層を設けてもよい。プライマー層としては、市販のシリコーン樹脂コーティング用の製品を用いた層が使用できる。プライマー層の主成分としては、ビニルトリメトキシシラン等が挙げられる。
【００６０】
プライマー層の厚みは、凹凸状態にした基材の表面を均一にコーティングして、最表面のゾルゲルコーティング層との密着性を高める点から、５〜２５μｍが好ましく、１０〜２０μｍがより好ましい。
【００６１】
この後、本発明の組成物を用いて、最表面を形成する。本発明の組成物が、液体塗料である場合にはエアースプレーを用いて塗装することが好ましい。この際、上述のように、最表面層の厚みが５μｍ以上となるように調整することが好ましい。
【００６２】
塗装後は、乾燥及び焼成を行うことが好ましい。乾燥条件としては、１０〜１２０分程度室温で乾燥させてもよいし、５０〜１００℃程度で１〜６０分間程度強制的に乾燥させてもよい。また、焼成することにより、アルキルトリアルコキシシランを脱水縮合させてより均一なゾルゲルコーティング膜とすることができる。焼成温度は８０〜２５０℃程度が好ましく、１００〜２３０℃程度がより好ましい。加熱時間は、基材の大きさや熱容量によって決めればよく、特に限定されるものではないが、通常は１０〜１２０分程度が好ましい。
【実施例】
【００６３】
実施例に基づいて、本発明を具体的に説明するが、本発明は、これらのみに限定されるものではない。
【００６４】
なお、各実施例及び比較例の評価は以下のようにして行った。
【００６５】
［醤油、砂糖及び卵で作製した汚染汁による焦げ付き試験］
コーティング加工した平板テストピース（厚さ１ｍｍ、６０ｍｍ×９０ｍｍ、材質アルミニウム）に醤油、砂糖及び卵を重量比で１：１：１にて混合した汚染汁をスポイトで１ｃｃ滴下して電気炉の中に入れ、２５０℃で３０分間加熱した。室温まで自然冷却した後、汚染汁により発生した炭化物の除去のしやすさについて、以下のように評価した。
◎：炭化物が指で簡単に除去でき、コーティング面に焦げ付き跡が残らない。
○：炭化物が指で簡単に除去できるが、コーティング面に焦げ付き跡が残る。
△：炭化物の一部がコーティング面に残留する。
×：炭化物がコーティング面に付着して除去できない。
【００６６】
［生サンマによる魚焼き試験］
コーティング加工した焼き網（幅２２０ｍｍ、長さ３１５ｍｍ、高さ６０ｍｍ、材質ＳＰＣＣ）に生サンマ（体長約３０ｃｍ）を置き、大阪ガス（株）製テーブルコンロ（型番１１０Ｒ−２１１）のコンロのグリルで５分間加熱調理を行った。グリルから調理されたサンマを乗せた状態の焼き網を取り出し、調理されたサンマをフォーク型形状のアルミ製治具を使用してテンションゲージで引き上げ、焼き網から調理されたサンマが剥離する際の荷重を測定した。
【００６７】
実施例１
３リットルのポリプロピレン容器に水３００ｇ、シリカ粉末（日本アエロジル（株）製、平均一次粒子径１６ｎｍ）１００ｇ、マイカ２５０ｇ、エタノール２００ｇ、非イオン系界面活性剤（トリトンＸ１００）４０ｇ、カーボンブラック１０ｇを加えた。３００ｒｐｍプロペラ撹拌（２時間）と超音波ホモジナイザー撹拌（１５分）して、Ａ剤１０００ｇを調製した。
【００６８】
次に３リットルのポリプロピレン容器にメチルトリメトキシシラン９１０ｇ、エタノール５０ｇ、水３０ｇ、酢酸１０ｇを加えた。３００ｒｐｍプロペラ撹拌（２時間）と超音波ホモジナイザー撹拌（１５分）して、Ｂ剤１０００ｇを調製した。
【００６９】
１Ｌのポリプロピレン容器にＡ剤４００ｇとＢ剤１００ｇを加えて、２５℃の環境下、容器ごと１００ｒｐｍにて１２時間ローリング撹拌を実施し、ゾルゲルコーティング液体塗料を作製した。
【００７０】
基材として、平板テストピース（厚さ１ｍｍ、６０ｍｍ×９０ｍｍ、材質アルミニウム）の片面、焼き網（幅２２０ｍｍ、長さ３１５ｍｍ、高さ６０ｍｍ、材質ＳＰＣＣ）の全面をメチルエチルケトンにて溶剤脱脂処理した後、＃８０番のアルミナ粒子を用いてショットブラスト加工を行った。
【００７１】
この基材に上記のゾルゲルコーティング液体塗料を使用して、エアースプレーにてゾルゲルコーティング層の塗装を行った。塗装後に１００℃で２０分間の乾燥を行った。その後、さらに２００℃で２０分間の焼成を行った。平板テストピースを用いて膜厚を測定したところ、３０μｍであった。
【００７２】
平板テストピースを用いて、焦げ付き試験を行った。同じテストピースの同じ箇所に繰り返し１０回試験を行った。結果を表１に示した。また、焼き網を用いて生サンマによる魚焼き試験を１０回行った。但し、生サンマを１回焼くごとに中性洗剤を用いてスポンジたわしで洗浄した。結果を表２に示した。
【００７３】
実施例２
３リットルのポリプロピレン容器に水３００ｇ、シリカ粉末（日本アエロジル（株）製、平均一次粒子径１６ｎｍ）１００ｇ、マイカ２５０ｇ、エタノール２００ｇ、非イオン系界面活性剤（トリトンＸ１００）４０ｇ、カーボンブラック１０ｇを加えた。３００ｒｐｍプロペラ撹拌（２時間）と超音波ホモジナイザー撹拌（１５分）して、Ａ剤１０００ｇを調製した。
【００７４】
次に３リットルのポリプロピレン容器にエチルトリメトキシシラン９１０ｇ、エタノール５０ｇ、水３０ｇ、酢酸１０ｇを加えた。３００ｒｐｍプロペラ撹拌（２時間）と超音波ホモジナイザー撹拌（１５分）して、Ｂ剤１０００ｇを調製した。
【００７５】
１Ｌのポリプロピレン容器にＡ剤４００ｇとＢ剤１００ｇを加えて、２５℃の環境下、容器ごと１００ｒｐｍにて１２時間ローリング撹拌を実施し、ゾルゲルコーティング液体塗料を作製した。
【００７６】
基材として、平板テストピース（厚さ１ｍｍ、６０ｍｍ×９０ｍｍ、材質アルミニウム）の片面、焼き網（幅２２０ｍｍ、長さ３１５ｍｍ、高さ６０ｍｍ、材質ＳＰＣＣ）の全面をメチルエチルケトンにて溶剤脱脂処理した後、＃８０番のアルミナ粒子を用いてショットブラスト加工を行った。
【００７７】
この基材に上記のゾルゲルコーティング液体塗料を使用して、エアースプレーにてゾルゲルコーティング層の塗装を行った。塗装後に１００℃で２０分間の乾燥を行った。その後、さらに２００℃で２０分間の焼成を行った。平板テストピースを用いて膜厚を測定したところ、３０μｍであった。
【００７８】
平板テストピースを用いて、焦げ付き試験を行った。同じテストピースの同じ箇所に繰り返し１０回試験を行った。結果を表１に示した。また、焼き網を用いて生サンマによる魚焼き試験を１０回行った。但し、生サンマを１回焼くごとに中性洗剤を用いてスポンジたわしで洗浄した。結果を表２に示した。
【００７９】
実施例３
３リットルのポリプロピレン容器に水３００ｇ、シリカ粉末（日本アエロジル（株）製、平均一次粒子径１６ｎｍ）１００ｇ、マイカ２５０ｇ、エタノール２００ｇ、非イオン系界面活性剤（トリトンＸ１００）４０ｇ、カーボンブラック１０ｇを加えた。３００ｒｐｍプロペラ撹拌（２時間）と超音波ホモジナイザー撹拌（１５分）して、Ａ剤１０００ｇを調製した。
【００８０】
次に３リットルのポリプロピレン容器にｎ−プロピルトリメトキシシラン９１０ｇ、エタノール５０ｇ、水３０ｇ、酢酸１０ｇを加えた。３００ｒｐｍプロペラ撹拌（２時間）と超音波ホモジナイザー撹拌（１５分）して、Ｂ剤１０００ｇを調製した。
【００８１】
１Ｌのポリプロピレン容器にＡ剤４００ｇとＢ剤１００ｇを加えて、２５℃の環境下、容器ごと１００ｒｐｍにて１２時間ローリング撹拌を実施し、ゾルゲルコーティング液体塗料を作製した。
【００８２】
基材として、平板テストピース（厚さ１ｍｍ、６０ｍｍ×９０ｍｍ、材質アルミニウム）の片面、焼き網（幅２２０ｍｍ、長さ３１５ｍｍ、高さ６０ｍｍ、材質ＳＰＣＣ）の全面をメチルエチルケトンにて溶剤脱脂処理した後、＃８０番のアルミナ粒子を用いてショットブラスト加工を行った。
【００８３】
この基材に上記のゾルゲルコーティング液体塗料を使用して、エアースプレーにてゾルゲルコーティング層の塗装を行った。塗装後に１００℃で２０分間の乾燥を行った。その後、さらに２００℃で２０分間の焼成を行った。平板テストピースを用いて膜厚を測定したところ、３０μｍであった。
【００８４】
平板テストピースを用いて、焦げ付き試験を行った。同じテストピースの同じ箇所に繰り返し１０回試験を行った。結果を表１に示した。また、焼き網を用いて生サンマによる魚焼き試験を１０回行った。但し、生サンマを１回焼くごとに中性洗剤を用いてスポンジたわしで洗浄した。結果を表２に示した。
【００８５】
比較例１
３リットルのポリプロピレン容器に水３００ｇ、シリカ粉末（日本アエロジル（株）製、平均一次粒子径１６ｎｍ）１００ｇ、マイカ２５０ｇ、エタノール２００ｇ、非イオン系界面活性剤（トリトンＸ１００）４０ｇ、カーボンブラック１０ｇを加えた。３００ｒｐｍプロペラ撹拌（２時間）と超音波ホモジナイザー撹拌（１５分）して、Ａ剤１０００ｇを調製した。
【００８６】
次に３リットルのポリプロピレン容器にテトラエトキシシラン９１０ｇ、エタノール５０ｇ、水３０ｇ、酢酸１０ｇを加えた。３００ｒｐｍプロペラ撹拌（２時間）と超音波ホモジナイザー撹拌（１５分）して、Ｂ剤１０００ｇを調製した。
【００８７】
１Ｌのポリプロピレン容器にＡ剤４００ｇとＢ剤１００ｇを加えて、２５℃の環境下、容器ごと１００ｒｐｍにて１２時間ローリング撹拌を実施し、ゾルゲルコーティング液体塗料を作製した。
【００８８】
基材として、平板テストピース（厚さ１ｍｍ、６０ｍｍ×９０ｍｍ、材質アルミニウム）の片面、焼き網（幅２２０ｍｍ、長さ３１５ｍｍ、高さ６０ｍｍ、材質ＳＰＣＣ）の全面をメチルエチルケトンにて溶剤脱脂処理した後、＃８０番のアルミナ粒子を用いてショットブラスト加工を行った。
【００８９】
この基材に上記のゾルゲルコーティング液体塗料を使用して、エアースプレーにてゾルゲルコーティング層の塗装を行った。塗装後に１００℃で２０分間の乾燥を行った。その後、さらに２００℃で２０分間の焼成を行った。平板テストピースを用いて膜厚を測定したところ、３０μｍであった。
【００９０】
平板テストピースを用いて、焦げ付き試験を行った。同じテストピースの同じ箇所に繰り返し１０回試験を行った。結果を表１に示した。また、焼き網を用いて生サンマによる魚焼き試験を１０回行った。但し、生サンマを１回焼くごとに中性洗剤を用いてスポンジたわしで焼き網を洗浄した。結果を表２に示した。
【００９１】
【表１】
2014148704.tif 000007
【００９２】
【表２】
2014148704.tif 000008